(57)【特許請求の範囲】
【請求項１】
抵抗変化型の不揮発性記憶素子の製造方法であって、
基板上に下部電極層を形成する工程と、
前記下部電極層上に酸素不足型の遷移金属酸化物で構成される抵抗変化層を形成する工程と、
前記抵抗変化層上に上部電極層を形成する工程と、
前記上部電極層上に、丸みをもつ平面形状を有するハードマスク層を形成する工程と、
前記ハードマスク層上にフォトレジストマスクを形成する工程と、
前記フォトレジストマスクを用いて、前記ハードマスク層をエッチングして、ハードマスクを形成する工程と、
前記ハードマスクを用いて、前記上部電極層と前記抵抗変化層と前記下部電極層とを、酸素欠損抑制ガスを含有するエッチングガスでエッチングして、前記上部電極層と前記抵抗変化層と前記下部電極層とで構成され、丸みをもつ平面形状を有する不揮発性記憶素子を形成する工程とを含み、
前記フォトレジストマスクを形成する工程では、フォトリソグラフィ時のコヒーレンスファクタを１未満とし、レチクルに描画されている四角形の形状を被露光領域に投影することで、前記フォトレジストマスクを形成する
不揮発性記憶素子の製造方法。
【請求項２】
前記フォトレジストマスクを形成する工程では、フォトリソグラフィ時のコヒーレンスファクタを０．５未満とし、レチクルに描画されている四角形の形状を被露光領域に投影することで、前記フォトレジストマスクを形成する
請求項１に記載の不揮発性記憶素子の製造方法。
【請求項３】
前記フォトレジストマスクを形成する工程では、２つの隣接する端面が成す角度が９０度より大きい形状が描画されたレチクルを用いたフォトリソグラフィによって、前記フォトレジストマスクを形成する
請求項１に記載の不揮発性記憶素子の製造方法。
【請求項４】
前記抵抗変化層を形成する工程では、タンタル酸化物ＴａＯｘ（０＜ｘ＜２．５）を用いて前記抵抗変化層を形成する
請求項１から請求項３のいずれか１項に記載の不揮発性記憶素子の製造方法。
【請求項５】
前記上部電極層を形成する工程では、白金、イリジウム、及びパラジウムのいずれかを用いて、前記上部電極層を形成する
請求項１から請求項４のいずれか１項に記載の不揮発性記憶素子の製造方法。
【請求項６】
前記ハードマスク層を形成する工程では、窒化アルミニウムチタンを用いて、前記ハードマスク層を形成する
請求項１から請求項５のいずれか１項に記載の不揮発性記憶素子の製造方法。
【請求項７】
前記不揮発性記憶素子を形成する工程において、前記酸素欠損抑制ガスがエッチング端面での前記抵抗変化層の酸素含有量の変動を抑制する
請求項１に記載の不揮発性記憶素子の製造方法。
【請求項８】
前記不揮発性記憶素子を形成する工程では、前記酸素欠損抑制ガスを含有する前記エッチングガスを用いたエッチングによって、前記抵抗変化層の側壁部に前記酸素欠損抑制ガスを構成する成分が付着した前記不揮発性記憶素子を形成する
請求項１に記載の不揮発性記憶素子の製造方法。
【請求項９】
前記フォトレジストマスクを形成する工程では、平面形状における角部を、９０°の角度を有するような角部よりも、前記フォトレジストマスクの中央部側へ後退させた形状のフォトレジストマスクを形成する
請求項１に記載の不揮発性記憶素子の製造方法。
【請求項１０】
前記抵抗変化層は、酸素含有量の変化により抵抗値が変化し、かつ、前記エッチングガスが酸素欠損抑制ガスを含有しない場合、エッチングした前記抵抗変化層の酸素含有量が変動する特性を有する
請求項１に記載の不揮発性記憶素子の製造方法。
【請求項１１】
前記酸素欠損抑制ガスが臭素化合物を含む
請求項１または８に記載の不揮発性記憶素子の製造方法。
【請求項１２】
前記不揮発性記憶素子を形成する工程では、前記酸素欠損抑制ガスを含有する前記エッチングガスを用いて、前記抵抗変化層の側壁部に前記酸素欠損抑制ガスを構成する成分を付着させながらエッチングをして、前記不揮発性記憶素子を形成する
請求項１に記載の不揮発性記憶素子の製造方法。
【請求項１３】
抵抗変化型の不揮発性記憶素子であって、
基板上に形成された下部電極層と、
前記下部電極層上に形成された遷移金属酸化物で構成される抵抗変化層と、
前記抵抗変化層上に形成された上部電極層とを備え、
前記上部電極層と前記抵抗変化層と前記下部電極層とは、いずれも、丸みをもつ平面形状を有し、
前記抵抗変化層の側壁部には、前記上部電極層と前記抵抗変化層と前記下部電極層とを形成するのに用いられたエッチングガスに含有されていた酸素欠損抑制ガスを構成する成分が付着している
不揮発性記憶素子。
【請求項１４】
前記抵抗変化層の側壁部には、前記酸素欠損抑制ガスを構成する成分として、臭素化合物が付着している
請求項１３に記載の不揮発性記憶素子。
【請求項１５】
前記上部電極層と前記抵抗変化層と前記下部電極層とは、いずれも、平面形状における角部を、９０°の角度を有するような角部よりも、中央部側へ後退させた形状を有する
請求項１３に記載の不揮発性記憶素子。
【発明の詳細な説明】
【技術分野】
【０００１】
本発明は、抵抗変化型の不揮発性素子及びその製造方法に関する。
【背景技術】
【０００２】
近年、記憶材料として、化学量論的組成（ｓｔｏｉｃｈｉｏｍｅｔｒｉｃ  ｃｏｍｐｏｓｉｔｉｏｎ）の遷移金属酸化物に対して酸素が不足（ノンストイキオメトリ）した遷移金属酸化物で構成される抵抗変化材料を用いた、抵抗変化型の不揮発性記憶素子が提案されている。このような不揮発性記憶素子は、上部電極層と、下部電極層と、それら上部電極層と下部電極層とに挟まれた抵抗変化層とを備えており、上部電極層と下部電極層との間に電気パルスを印加することによって、抵抗変化層の抵抗値が可逆的に変化する。それ故、この抵抗値に情報を対応させることにより、当該情報を揮発しないようにして記憶することができる（例えば、特許文献１）。このような抵抗変化型の不揮発性記憶素子は、フローティングゲートを用いたフラッシュメモリに比べて、微細化、高速化、低消費電力化を図ることができると期待されている。
【先行技術文献】
【特許文献】
【０００３】
【特許文献１】特開２００７−２３５１３９号公報
【発明の概要】
【発明が解決しようとする課題】
【０００４】
しかしながら、上記した従来の抵抗変化型の不揮発性記憶素子においては、抵抗変化層や電極等の膜厚や膜組成、およびリソグラフィ後のフォトレジストマスクの寸法や形状から予想される抵抗値が、予想されるばらつき以上に抵抗値がばらつくという問題がある。
【０００５】
本発明はこのような問題を解決するためになされたものであり、抵抗値のばらつきを抑制することが可能な抵抗変化型の不揮発性記憶素子の製造方法等を提供することを目的としている。
【課題を解決するための手段】
【０００６】
上記課題を解決すべく、本発明者は鋭意検討し、抵抗値がばらつく原因を究明した。
【０００７】
その結果、本発明者らは、上述した従来の抵抗変化型の不揮発性記憶素子において抵抗値がばらつく一因が、後述のとおり、不揮発性記憶素子の形成時のドライエッチングにおけるエッチングダメージにあると考えた。本発明はこのような知見に基づいてなされたものである。
【０００８】
つまり、本発明の不揮発性記憶素子の製造方法の一形態は、抵抗変化型の不揮発性記憶素子の製造方法であって、基板上に下部電極層を形成する工程と、前記下部電極層上に酸素不足型の遷移金属酸化物で構成される抵抗変化層を形成する工程と、前記抵抗変化層上に上部電極層を形成する工程と、前記上部電極層上に、丸みをもつ平面形状を有するハードマスク層を形成する工程と、前記ハードマスク層上にフォトレジストマスクを形成する工程と、前記フォトレジストマスクを用いて、前記ハードマスク層をエッチングして、ハードマスクを形成する工程と、前記ハードマスクを用いて、前記上部電極層と前記抵抗変化層と前記下部電極層とを、酸素欠損抑制ガスを含有するエッチングガスでエッチングして、前記上部電極層と前記抵抗変化層と前記下部電極層とで構成され、丸みをもつ平面形状を有する不揮発性記憶素子を形成する工程とを含む。ここで、前記抵抗変化層は、酸素含有量の変化により抵抗値が変化し、かつ、前記エッチングガスが酸素欠損抑制ガスを含有しない場合、エッチングした前記抵抗変化層の酸素含有量が変動する特性を有し、前記不揮発性記憶素子を形成する工程では、前記酸素欠損抑制ガスを含有する前記エッチングガスを用いたエッチングによって、前記抵抗変化層の側壁部に前記酸素欠損抑制ガスを構成する成分が付着し、前記フォトレジストマスクを形成する工程では、平面形状における角部を当該フォトレジストマスクの中央部側へ後退させた形状のフォトレジストマスクを形成してもよい。
【０００９】
このような方法とすることにより、平面形状における角部を中央部側へ後退させた形状のフォトレジストマスクを用いてハードマスクを形成し、さらに、そのハードマスクを用いて不揮発性記憶素子が形成されるので、不揮発性記憶素子の平面形状は、９０°の角度を有するような角部がない丸みをもつ形状となり、抵抗変化層のエッチングされる量の差の不均一性が低減される。さらに、エッチングガスに酸素欠損抑制ガスが含まれているので、エッチング端面での抵抗変化層の酸素含有量の変動も低減され、抵抗変化層へのエッチングダメージの不均一性は低減される。そのため、不揮発性記憶素子の抵抗値ばらつきを低減することができ、抵抗値の初期動作、動作特性にばらつきのない高品質の不揮発性記憶素子を実現することができる。
【００１０】
また、前記フォトレジストマスクを形成する工程では、フォトリソグラフィ時のコヒーレンスファクタを１未満とし、レチクルに描画されている四角形の形状を被露光領域に投影することで、前記フォトレジストマスクを形成するのが好ましい。より好ましくは、前記フォトレジストマスクを形成する工程では、フォトリソグラフィ時のコヒーレンスファクタを０．５未満とし、レチクルに描画されている四角形の形状を被露光領域に投影することで、前記フォトレジストマスクを形成する。
【００１１】
このような方法とすることにより、高次の回折光がレンズに捕らわれなくなり、レチクルに描画されているパターン情報が欠如し、パターン忠実度は低下する。それにより、レチクルに描画されている形状が四角形であっても、四角形の角部の情報が欠如され、フォトレジストマスクの基板上面方向から見た形状（平面形状）は円形に近づき、フォトレジストマスクの角部は丸みをもつ。その結果、形状の不均一性は低減され、抵抗変化層の周辺のエッチング端面におけるエッチングプラズマの入射角度の差が小さくなる。そのため、抵抗変化層のエッチング端面においてエッチングされる量の差（フォトレジストマスク寸法からの寸法差）が小さくなる。それにより、従来から使用している四角形が描画されているレチクルを用いてフォトリソグラフィを行っても、抵抗変化層のエッチング端面に印加されるエッチングダメージの不均一性は低減され、抵抗値のばらつきを低減することができ、抵抗値の初期動作、動作特性にばらつきのない高品質の不揮発性記憶素子を低コストに実現することができる。
【００１２】
また、前記フォトレジストマスクを形成する工程では、２つの隣接する端面が成す角度が９０度より大きい形状が描画されたレチクルを用いたフォトリソグラフィによって、前記フォトレジストマスクを形成してもよい。
【００１３】
ここで、２つの面が接する角度が９０度より大きい形状とは、例えば、図４Ａに示すような六角形や、図４Ｂに示すような八角形のような、２つの面が成す角度が９０度より大きい多角形の形状である場合や、図４Ｃに示すような、隣接する外形線を曲線で結んで角に丸みをもたせた形状であることを示す。
【００１４】
このような方法とすることにより、フォトリソグラフィ時にコヒーレンスファクタσを１としても、フォトレジストマスクの基板上面方向から見た形状（平面形状）は円形に近づく。これにより、レチクルに描画されているパターン情報をより忠実に転写することが可能であるので、高解像度が必要な微細パターンを忠実に形成することができ、デバイス設計が容易になる。
【００１５】
また、前記抵抗変化層を形成する工程では、タンタル酸化物ＴａＯｘ（０＜ｘ＜２．５）を用いて前記抵抗変化層を形成するのが好ましい。さらに、前記上部電極層を形成する工程では、白金、イリジウム、及びパラジウムのいずれかを用いて、前記上部電極層を形成するのが好ましい。
【００１６】
このような構成とすることにより、動作の高速性に加えて可逆的に安定した書き換えが可能な特性と良好なリテンション特性とを有する不揮発性記憶素子を実現することができる。
【００１７】
さらに、前記ハードマスク層を形成する工程では、窒化アルミニウムチタンを用いて、前記ハードマスク層を形成するのが好ましい。
【００１８】
このような方法とすることにより、上部電極層、抵抗変化層および下部電極層をエッチングする工程において、上部電極層に難エッチング材料である白金、イリジウム、及びパラジウムのいずれかを用いても、ＡｒとＣｌとＯ２の混合ガスを用いることにより、上部電極層のエッチングレートをハードマスク層のエッチングレートの約７．５倍とすることが可能であり、上部電極層、抵抗変化層および下部電極層をエッチングするマスク層として十分機能し、安定した形状の抵抗変化素子を形成することができる。
【００１９】
なお、本発明は、不揮発性記憶素子の製造方法として実現できるだけでなく、不揮発性記憶素子としても実現できる。その不揮発性記憶素子の一形態は、抵抗変化型の不揮発性記憶素子であって、基板上に形成された下部電極層と、前記下部電極層上に形成された遷移金属酸化物で構成される抵抗変化層と、前記抵抗変化層上に形成された上部電極層とを備え、前記上部電極層と前記抵抗変化層と前記下部電極層とは、いずれも、丸みをもつ平面形状を有し、前記抵抗変化層の側壁部には、前記上部電極層と前記抵抗変化層と前記下部電極層と形成するのに用いられたエッチングガスに含有されていた酸素欠損抑制ガスを構成する成分が付着している。なお、一例として、前記抵抗変化層の側壁部には、前記酸素欠損抑制ガスを構成する成分として、臭素化合物が付着している。
【００２０】
これにより、前記上部電極層と前記抵抗変化層と前記下部電極層の平面形状は、いずれも、９０°の角度を有する角部がない丸みをもつ形状であり、抵抗変化層のエッチングされる量の差の不均一性が低減される。さらに、エッチングガスに含有されていた酸素欠損抑制ガスが抵抗変化層の側壁に付着しているので、エッチング端面での抵抗変化層の酸素含有量の変動も低減される。よって、抵抗変化層へのエッチングダメージの不均一性が低減され、これにより、不揮発性記憶素子の抵抗値ばらつきが低減され、抵抗値の初期動作、動作特性にばらつきのない高品質の不揮発性記憶素子が実現される。
【発明の効果】
【００２１】
本発明の不揮発性記憶素子及びその製造方法は、抵抗変化層の周辺部においてエッチングされる量の不均一性が低減され、かつ、酸素欠損抑制ガスによるエッチング端面での抵抗変化層の酸素含有量の変動も低減されるので、抵抗変化層へのエッチングダメージの不均一性は低減される。そのため、不揮発性記憶素子の抵抗値ばらつきは低減することができ、抵抗値の初期動作、動作特性にばらつきのない高品質の不揮発性記憶素子を実現することができる。
【００２２】
よって、本発明により、ばらつきのない高品質の不揮発性記憶装置が実現され、デジタル家電、メモリカード、携帯型電話機、及びパーソナルコンピュータなどの、不揮発性記憶装置を利用した種々の電子機器が普及してきた今日における本発明の実用的価値は極めて高い。
【図面の簡単な説明】
【００２３】
【図１】図１は、本発明の実施の形態に係る不揮発性記憶装置の構成を示す断面図である。
【図２Ａ】図２Ａは、本発明の実施の形態に係る不揮発性記憶装置の製造方法の工程を示す断面図である。
【図２Ｂ】図２Ｂは、本発明の実施の形態に係る不揮発性記憶装置の製造方法の工程（続き）を示す断面図である。
【図２Ｃ】図２Ｃは、本発明の実施の形態に係る不揮発性記憶装置の製造方法の工程（続き）を示す断面図である。
【図３】図３は、一般的な縮小投影露光装置を示す概略図である。
【図４Ａ】図４Ａは、本発明に係るレチクルに描画されている形状の一例を示す図である。
【図４Ｂ】図４Ｂは、本発明に係るレチクルに描画されている形状の他の一例を示す図である。
【図４Ｃ】図４Ｃは、本発明に係るレチクルに描画されている形状の他の一例を示す図である。
【図５Ａ】図５Ａは、本発明の実施の形態に係る不揮発性記憶装置の製造方法の工程（続き）を示す断面図である。
【図５Ｂ】図５Ｂは、本発明の実施の形態に係る不揮発性記憶装置の製造方法の工程（続き）を示す断面図である。
【図５Ｃ】図５Ｃは、本発明の実施の形態に係る不揮発性記憶装置の製造方法の工程（続き）を示す断面図である。
【図６Ａ】図６Ａは、本発明の実施の形態に係る不揮発性記憶装置の製造方法の工程（続き）を示す断面図である。
【図６Ｂ】図６Ｂは、本発明の実施の形態に係る不揮発性記憶装置の製造方法の工程（続き）を示す断面図である。
【図７Ａ】図７Ａは、本発明の実施の形態に係るフォトレジストマスクを基板上面から観察したＳＥＭ像を示す図である。
【図７Ｂ】図７Ｂの（ａ）は、本発明の実施の形態に係る不揮発性記憶素子を基板上面から観察したＳＥＭ像に上部電極層と抵抗変化層と下部電極層を示す図である。図７Ｂの（ｂ）は、図７Ｂの（ａ）をＩ−Ｉ’線での断面を矢印方向に見た断面図である。
【図８Ａ】図８Ａは、本発明の実施の形態の別の実施例に係るフォトレジストマスクを基板上面から観察したＳＥＭ像を示す図である。
【図８Ｂ】図８Ｂの（ａ）は、本発明の実施の形態に係る不揮発性記憶素子を基板上面から観察したＳＥＭ像に上部電極層と抵抗変化層と下部電極層を示す図である。図８Ｂの（ｂ）は、図８Ｂの（ａ）をＩＩ−ＩＩ’線での断面を矢印方向に見た断面図である。
【図９】図９は、不揮発性記憶素子に用いたＴａＯｘ表面をＸＰＳ分析によって分析した元素量を示すグラフである。
【図１０】図１０は、本発明の実施の形態に係る不揮発性記憶装置の抵抗分布を示す図である。
【図１１Ａ】図１１Ａは、フォトレジストマスクの平面形状の効果とエッチングガスに含有させる酸素欠損抑制ガスの効果とを確認する実験の結果を示すグラフである。
【図１１Ｂ】図１１Ｂは、図１１Ａに示される実験における条件を示す図である。
【図１２】図１２は、従来例における不揮発性記憶装置の構成を示す要部断面図である。
【図１３Ａ】図１３Ａは、従来の不揮発性記憶装置の製造方法の工程を示す断面図である。
【図１３Ｂ】図１３Ｂは、従来の不揮発性記憶装置の製造方法の工程（続き）を示す断面図である。
【図１３Ｃ】図１３Ｃは、従来の不揮発性記憶装置の製造方法の工程（続き）を示す断面図である。
【図１４Ａ】図１４Ａは、従来の不揮発性記憶装置の製造方法の工程を示す断面図である。
【図１４Ｂ】図１４Ｂは、従来の不揮発性記憶装置の製造方法の工程（続き）を示す断面図である。
【図１４Ｃ】図１４Ｃは、従来の不揮発性記憶装置の製造方法の工程（続き）を示す断面図である。
【図１５Ａ】図１５Ａは、従来の不揮発性記憶装置の製造方法の工程（続き）を示す断面図である。
【図１５Ｂ】図１５Ｂは、従来の不揮発性記憶装置の製造方法の工程（続き）を示す断面図である。
【図１６Ａ】図１６Ａは、角部のエッチング端面に対するプラズマの入射角を示す模式図である。
【図１６Ｂ】図１６Ｂは、円形部のエッチング端面に対するプラズマの入射角を示す模式図である。
【図１６Ｃ】図１６Ｃは、直線部のエッチング端面に対するプラズマの入射角を示す模式図である。
【発明を実施するための形態】
【００２４】
本発明者らは、不揮発性記憶素子の抵抗値のばらつきを抑制すべく鋭意検討を重ねた結果、不揮発性記憶素子の形成時のドライエッチングにおけるエッチングダメージが抵抗値のばらつきの一因であると推定し、本発明を完成した。以下に、発明者らの検討によって得られた知見について説明し、その後に本発明の実施の形態について説明する。
【００２５】
図１２は従来の抵抗変化型不揮発性記憶装置の構成を示す断面図である。図１２に示すように、従来の抵抗変化型不揮発性記憶装置２００は、基板２１１上に第１の配線２１２が形成され、基板２１１の表面と第１の配線２１２を覆うように第１の層間絶縁層２１４が形成されている。
【００２６】
第１の層間絶縁層２１４上には不揮発性記憶素子２０１が形成されている。具体的には、第１の配線２１２と電気的に接続するための第１のコンタクトプラグ２１５が形成され、第１の層間絶縁層２１４上に第１のコンタクトプラグ２１５と接続するための下部電極層２０２が形成されている。また、下部電極層２０２上には抵抗変化層２０３が形成され、抵抗変化層２０３上には上部電極層２０４が形成されている。つまり、上部電極層２０４と下部電極層２０２との間に抵抗変化層２０３が挟まれており、これら上部電極層２０４、抵抗変化層２０３および下部電極層２０２にて不揮発性記憶素子２０１が構成されている。
【００２７】
そして、不揮発性記憶素子２０１と第１の層間絶縁層２１４とを覆うように第２の層間絶縁層２１９が形成され、その第２の層間絶縁層２１９を貫通し上部電極層２０４と接続するための第２のコンタクトプラグ２１６が形成されている。第２の層間絶縁層２１９上には第２のコンタクトプラグ２１６と接続するための第２の配線２１８が形成されている。
【００２８】
このように構成された従来の不揮発性記憶装置２００において、その製造方法は以下の通りである。
【００２９】
まず、図１３Ａに示す工程において、基板２１１上に第１の配線２１２を形成し、続いて、基板２１１の表面と第１の配線２１２を覆うように第１の層間絶縁層２１４を形成し、その後、第１の層間絶縁層２１４を貫通し第１の配線２１２と接続するための第１のコンタクトプラグ２１５を形成する。
【００３０】
次に、図１３Ｂに示す工程において、第１のコンタクトプラグ２１５を被覆するように第１の層間絶縁層２１４上に、不揮発性記憶素子２０１を構成する下部電極層２０２、抵抗変化層２０３、上部電極層２０４をこの順に形成する。さらに、その上にハードマスク層２０５を形成する。なお、ここでは、所定のパターン形状にエッチングされた状態だけではなく、成膜した状態をも含めて、下部電極層２０２、抵抗変化層２０３、上部電極層２０４およびハードマスク層２０５と呼ぶ。
【００３１】
次に、図１３Ｃに示す工程において、通常の露光プロセス及び現像プロセスによりフォトレジストマスク２０６を所定の形状パターン（四角形）に形成する。
【００３２】
次に、図１４Ａに示す工程において、ドライエッチングによりハードマスク層２０５を所定のパターン形状に形成し、ハードマスク２０５’を形成する。
【００３３】
次に、図１４Ｂに示す工程において、ハードマスク２０５’を用いたドライエッチングにより、上部電極層２０４、抵抗変化層２０３および下部電極層２０２を所定のパターン形状に形成し、その後にハードマスク２０５’を除去する。これにより、上部電極層２０４、抵抗変化層２０３および下部電極層２０２で構成される不揮発性記憶素子２０１が形成される。
【００３４】
次に、図１４Ｃに示す工程において、第１の層間絶縁層２１４上と、上部電極層２０４、抵抗変化層２０３および下部電極層２０２を被覆するように第２の層間絶縁層２１９を堆積した後に、ＣＭＰ平坦化プロセスにより第２の層間絶縁層２１９を平坦化する。
【００３５】
次に、図１５Ａに示す工程において、不揮発性記憶素子２０１の上部電極層２０４と接続する第２のコンタクトプラグ２１６を形成する所定の位置に第２の層間絶縁層２１９を貫通し、上部電極層２０４に至るように第２のコンタクトプラグ開口部２１６Ａを形成する。
【００３６】
次に、図１５Ｂに示す工程において、第２のコンタクトプラグ開口部２１６Ａに第２のコンタクトプラグ２１６を埋め込み形成する。次に、第２の層間絶縁層２１９の上面に第２のコンタクトプラグ２１６に接続される第２の配線２１８を形成する。
【００３７】
このようにして、製造された従来の複数の不揮発性記憶装置２００の下部電極層２０２と上部電極層２０４との間に電圧を印加し抵抗値を測定すると、複数の不揮発性記憶装置２００における抵抗値は非常にばらつきが大きかった。この原因を調査した結果、図１３Ｃに示す工程（フォトレジストマスク２０６の形成工程）、図１４Ａに示す工程（ハードマスク２０５’の形成工程）、および図１４Ｂに示す工程（不揮発性記憶素子２０１の形成工程）にばらつきを増加させる要因があると推察した。以下、この点について説明する。
【００３８】
図１６Ａから図１６Ｃは被エッチング体３００のエッチング端面形状の違いによるエッチング中のプラズマの入射角を示す模式図である。
【００３９】
図１６Ａは被エッチング体３００が９０°の角部を有する平面形状である場合の模式図であり、矢印は角部のエッチング端面３０１へのプラズマの入射方向、およびθは入射角範囲を示している。図１６Ｂは被エッチング体３００が曲線を有する平面形状である場合の模式図であり、矢印は曲線部のエッチング端面３０２へのプラズマの入射方向、およびθは入射角範囲を示している。また、図１６Ｃは被エッチング体３００が直線を有する平面形状である場合の模式図であり、矢印は直線部のエッチング端面３０３へのプラズマの入射方向、およびθは入射角範囲を示している。
【００４０】
図１６Ａに示す９０°の角度を有する角部のエッチング端面３０１へのプラズマの入射角範囲θは２７０°であり、図１６Ｂに示す曲線部のエッチング端面３０２へのプラズマの入射角は１８０°であり、図１６Ｃに示す直線部のエッチング端面３０３へのプラズマの入射角は１８０°である。このことから、被エッチング体３００の平面形状によってプラズマの入射角範囲は異なり、プラズマの入射角範囲は角部のエッチング端面３０１の方が、曲線部のエッチング端面３０２または直線部のエッチング端面３０３よりも大きいことがわかる。プラズマの入射角範囲が大きいということは、プラズマの入射してくる範囲が広くなるので、エッチングされる量が多くなり、それによるエッチングダメージが大きくなることにつながる。
【００４１】
一般的にドライエッチングでは、ドライエッチングされたエッチング端面にはエッチングダメージが生じる。エッチングダメージとは、例えば、酸化物を被エッチング体とするドライエッチングではエッチングガスによる還元作用により酸化物から酸素が脱離し、酸化物のエッチング端面の抵抗値が変動することや、ドライエッチングに用いるエッチングガスに例えばフッ素系ガスを含む混合ガスを用いることに起因して、エッチング中にエッチング端面からフッ素が酸化物に打ち込まれ、酸化物のエッチング端面の抵抗値が変動することである。
【００４２】
また、このエッチングダメージは、被エッチング体のエッチング端面形状によってもエッチングダメージの入り方（ダメージの大きさ）が異なる。
【００４３】
従来の不揮発性記憶素子２０１においては、不揮発性記憶素子２０１を形成するフォトレジストマスク２０６の形状が基板上面方向からみて四角形である平面形状を用いているため、ドライエッチング工程において図１６Ａに示すような角部ではドライエッチング量が多くなり、不揮発性記憶素子２０１の周辺におけるエッチング端面においてエッチング量が不均一になる。それにより、不揮発性記憶素子２０１へのエッチングダメージの大きさも周辺で不均一になる。そのため、不揮発性記憶素子２０１の抵抗値が不揮発性記憶素子により変動する（つまり、ばらつく）。
【００４４】
さらに、本発明者らは、エッチングガスにエッチング端面の酸素欠損を抑制する作用のあるガス（例えば、酸化を促進させる酸素ガス、側壁を保護する作用のある臭化水素（ＨＢｒ）ガスや三フッ化メタン（ＣＨＦ３）ガス）を用いることで、不揮発性記憶素子の抵抗値のばらつきを低減できる効果を見出している。このような酸素欠損を抑制するガスをエッチングガスとして用いる場合、エッチング端面においてエッチング量が多くなれば、酸素欠損の抑制効果はエッチング端面で不均一になる。つまり、エッチング端面においてエッチング量が多くなることで、例えば、酸化を促進させてもエッチングされる量が多いため、酸素欠損状態のままになったり、側壁保護ガスが付着しても保護ガス自体がエッチングされてしまうため、酸素欠損の抑制効果はエッチング端面で不均一になったりして、エッチングダメージの大きさも周辺で不均一になり効果は低下する。
【００４５】
ここで、保護ガスの一例としての臭化水素（ＨＢｒ）について説明する。抵抗変化層のエッチング端面にはエッチングプラズマ中で分解された臭素と反応して形成された臭素化合物等の生成物が付着することにより、エッチングガスによる酸素脱離や不純物の打込みを抑制することができる。そのため、抵抗変化層へのエッチングダメージを低減させることができる。よって、不揮発性記憶素子の特性ばらつきを低減することができ、抵抗値の初期動作、特性にばらつきのない高品質の不揮発性記憶素子を実現することができる。
【００４６】
さらに、臭化水素は比較的安定したガスであり、酸化物に対して反応性が乏しくエッチングレートが遅い。そのため、金属酸化物である抵抗変化層をエッチングすることがない。つまり、臭化水素ガスは、エッチングダメージを与えないでエッチング端面を保護する役割のみを果たす。なお、臭化水素ガスは、一般的な半導体プロセスに非常によく使用されているガスである。
【００４７】
本発明は、以上の知見に基づいてなされたものである。ただし、本発明は、上記説明におけるプロセス、材料、条件等に限定されるものではない。
【００４８】
以下、本発明の実施の形態に係る不揮発性記憶素子について、図面を参照しながら説明する。なお、図面において同じ符号が付いたものは、説明を省略する場合がある。また、図面は理解しやすくするために、それぞれの構成要素を模式的に示したもので、形状などについては正確な表示ではなく、その個数等についても図示しやすい個数としている。つまり、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲だけによって限定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００４９】
［不揮発性記憶装置の構成］
図１は、本実施の形態に係る不揮発性記憶装置１０の構成図である。なお、不揮発性記憶装置１０は、本発明に係る不揮発性記憶素子に周辺の構成要素を含めた装置である。図１に示すように、本実施の形態の不揮発性記憶装置１０は、基板（例えば、シリコン基板）１１上にソース層およびドレイン層１２、ならびにゲート層１３で構成されるトランジスタ２０が形成されている。さらに、基板１１の表面には、ソース層およびドレイン層１２、並びにゲート層１３を覆うように第１の層間絶縁層（例えば、ＳｉＯ２）１４が形成されている。
【００５０】
第１の層間絶縁層１４上には不揮発性記憶素子１が形成されている。具体的には、ソース層およびドレイン層１２の一方と電気的に接続するための第１のコンタクトプラグ１５が形成されており、第１の層間絶縁層１４上には第１のコンタクトプラグ１５と接続する下部電極層２が形成されている。また、下部電極層２上には抵抗変化層３が形成され、抵抗変化層３上に上部電極層４が形成されている。つまり、上部電極層４と下部電極層２との間に抵抗変化層３が挟まれており、これら上部電極層４、抵抗変化層３、および下部電極層２にて、本発明に係る不揮発性記憶素子１が構成されている。
【００５１】
そして、不揮発性記憶素子１と第１の層間絶縁層１４とを覆うように第２の層間絶縁層（例えばＳｉＯ２）１９が形成され、第２の層間絶縁層１９を貫通して上部電極層４と接続するための第２のコンタクトプラグ１６が形成されている。また、第１の層間絶縁層１４と第２の層間絶縁層１９とを貫通し、ソース層およびドレイン層１２の他方に接続するための第３のコンタクトプラグ１７が形成されている。第２の層間絶縁層１９上には、第２のコンタクトプラグ１６と接続するための第２の配線層１８ｂ、および第３のコンタクトプラグ１７と接続するための第１の配線層１８ａが形成されている。第１の配線層１８ａ及び第２の配線層１８ｂで、配線層１８を構成している。第１、第２および第３のコンタクトプラグ１５、１６、１７は、ソース層およびドレイン層１２の一方と下部電極層２との間、上部電極層４と配線層１８ｂとの間、あるいはソース層およびドレイン層１２の他方と配線層１８ａとの間の電気的接続をそれぞれとるために導電性材料で構成すればよく、例えば、タングステン（Ｗ）を用いることができる。
【００５２】
以下に、上述した不揮発性記憶素子１について、詳細に説明する。
【００５３】
図１に示すように本実施の形態の不揮発性記憶素子（抵抗変化素子）１は、上部電極層４と下部電極層２の２つの電極に挟持された抵抗変化層３で構成される。ここで、不揮発性記憶素子１の抵抗変化層３は、例えば酸素不足型の遷移金属酸化物で構成される。酸素不足型の遷移金属酸化物とは、遷移金属をＭ、酸素をＯとして遷移金属酸化物をＭＯｘと表記した場合に、酸素Ｏの組成ｘが化学量論的に安定な状態（その場合、通常は絶縁体となる）よりも少ない組成の酸化物である。酸素不足型の遷移金属酸化物は各種の遷移金属を用いた酸化物を用いることができるが、例えば、タンタル酸化物（ＴａＯｘ、０＜ｘ＜２．５）やハフニウム酸化物（ＨｆＯｘ、０＜ｘ＜２．０）で構成される抵抗変化層を用いることにより、可逆的に安定した書き換え特性を有する、抵抗変化現象を利用した不揮発性記憶素子を得ることができる。これらについては、本件出願人は既に関連の特許出願として出願を行っており、タンタル酸化物については国際公開第２００８／０５９７０１号（特許文献２）にて、ハフニウム酸化物については国際公開第２００９／０５０８６１号（特許文献３）にて詳細に説明している。
【００５４】
なお、図１においては、抵抗変化層３は１層で形成した場合を示しているが、酸素不足型の遷移金属酸化物は高濃度酸素含有層と低濃度酸素含有層の２層を少なくとも含んでいてもよい。このような遷移金属酸化物を２層の積層構造にて形成した形態については、本件出願人は既に関連の特許出願を行っており、タンタル酸化物の積層構造については国際公開第２００８／１４９４８４号（特許文献４）にて詳細に説明している。
【００５５】
酸素不足型の遷移金属酸化物として、タンタル酸化物を用いた場合は、第１抵抗変化層（ＴａＯｙ、高濃度酸素含有層）の酸素含有率は６７．７〜７１．４ａｔｍ％（２．１≦ｙ＜２．５）、第２抵抗変化層（ＴａＯｘ、低濃度酸素含有層）の酸素含有率は４４．４〜６５．５ａｔｍ％（０．８≦ｘ≦１．９）とする。また、ハフニウム酸化物を用いた場合は、第１抵抗変化層（ＨｆＯｙ、高濃度酸素含有層）の酸素含有率は６４．３〜６６．７ａｔｍ％（１．８＜ｙ＜２．０）、第２抵抗変化層（ＨｆＯｘ、低濃度酸素含有層）の酸素含有率は４７．４〜６１．５ａｔｍ％（０．９≦ｘ≦１．６）とする。何れの場合も、第１抵抗変化層（高濃度酸素含有層）の膜厚は、ＴａＯｙの場合は１ｎｍ以上８ｎｍ以下、ＨｆＯｙの場合は３ｎｍ以上４ｎｍ以下が望ましい。いずれも第１抵抗変化層の膜厚が大きくなると、製造直後に抵抗変化層に印加して、抵抗変化層を、抵抗変化を起こすことができる状態にする初期ブレークに必要な電圧が高くなって、抵抗変化素子と直列に接続された非線形素子（例えばダイオード）を破壊することがあり望ましくない。第１抵抗変化層の酸素含有率を高く設計することにより、第１抵抗変化層が接している電極との界面近傍に電圧がかかりやすくなり、低い電圧で初期ブレークができるため、酸化・還元による抵抗変化を発現しやすくなる。これにより、低電圧での初期ブレークが可能な良好なメモリセル特性を得ることができる。
【００５６】
不揮発性記憶素子１を構成する下部電極層２、上部電極層４には白金、イリジウム、及びパラジウム等の貴金属を用いることができる。白金、イリジウム、及びパラジウムの標準電極電位は、各々、１．１８ｅｖ、１．１６ｅＶ、及び０．９５ｅＶである。一般に標準電極電位は、酸化されにくさの一つの指標であり、この値が高ければ酸化されにくく、低ければ酸化されやすいことを意味する。電極材料と抵抗変化層を構成する金属との標準電極電位の差が大きいほど抵抗変化現象が起こりやすく、差が小さくなるにつれて、抵抗変化現象が起こりにくくなる。したがって、電極材料に対する抵抗変化材料の酸化のされやすさの度合いが抵抗変化現象のメカニズムに大きな役割を果たしているのではないかと推測される。タンタルの酸化・還元のしやすさを示す標準電極電位は−０．６０ｅＶ、またハフニウムの標準電極電位は−１．５５ｅＶであり、白金、イリジウム、及びパラジウムのそれぞれの標準電極電位よりも低いことから、白金、イリジウム、及びパラジウムのいずれかで構成される下部電極層２または上部電極層４と抵抗変化層３との界面近傍で、タンタル酸化物またはハフニウム酸化物の酸化・還元反応が起こり、酸素の授受が行われて、抵抗変化現象が発現するものと考えられる。
【００５７】
タンタル酸化物またはハフニウム酸化物は、第１の極性（正または負）の絶対値が第１の閾値以上の電圧の印加により、低抵抗状態から高抵抗状態に変化し、第１の極性とは異なる第２の極性（負または正）の絶対値が第２の閾値以上の電圧の印加により、高抵抗状態から低抵抗状態に変化する。つまり、バイポーラ型の抵抗変化特性を示す。第２抵抗変化層（低濃度酸素含有層）に接している電極を基準にして、第１抵抗変化層（高濃度酸素含有層）に接している電極に対して印加する電圧を正とすると、極性が正でかつ第１の閾値以上の電圧を印加することで、低抵抗状態から高抵抗状態に変化する。また、第２抵抗変化層（低濃度酸素含有層）に接している電極を基準にして、第１抵抗変化層（高濃度酸素含有層）に接している電極に対して印加する電圧を負とすると、極性が負でかつ絶対値が第２の閾値以上の電圧を印加することで、高抵抗状態から低抵抗状態に変化する。
【００５８】
さらに、第１抵抗変化層（高濃度酸素含有層）を構成する第１の遷移金属と、第２抵抗変化層（低濃度酸素含有層）を構成する第２の遷移金属とは、異なる材料を用いてもよい。この場合、第１抵抗変化層は、第２抵抗変化層よりも酸素不足度が小さい、つまり抵抗が高い方が好ましい。ここで、酸素不足度とは、それぞれの遷移金属において、その化学量論的組成の酸化物を構成する酸素の量に対し、不足している酸素の割合をいう。例えば、遷移金属がタンタル（Ｔａ）の場合、化学量論的な酸化物の組成はＴａ２Ｏ５であって、ＴａＯ２．５と表現できるので、ＴａＯ２．５の酸素不足度は０％である。また、ＴａＯ１．５の組成の酸素不足型のタンタル酸化物の酸素不足度は、酸素不足度＝（２．５−１．５）／２．５＝４０％となる。
【００５９】
このような積層構造を有する抵抗変化層３とすることにより、抵抗変化時に上部電極層４及び下部電極層２間に印加された電圧は、第１抵抗変化層により多くの電圧が分配され、第１抵抗変化層中で発生する酸化還元反応がより起こりやすくなる。また、第２の遷移金属と第１の遷移金属とが互いに異なる材料を用いる場合、第１の遷移金属の標準電極電位は、第２の遷移金属の標準電極電位より低い方が好ましい。抵抗変化現象は、抵抗が高い第１抵抗変化層中に形成された微小なフィラメント中で酸化還元反応が起こってその抵抗値が変化し、発生すると考えられる。例えば、第２抵抗変化層に、酸素不足型のタンタル酸化物を用い、第１抵抗変化層にチタン酸化物（ＴｉＯ２）を用いることにより、安定した抵抗変化動作が得られる。チタン（標準電極電位＝−１．６３ｅＶ）はタンタル（標準電極電位＝−０．６ｅＶ）より標準電極電位が低い材料である。第１抵抗変化層に第２抵抗変化層より標準電極電位が低い金属の酸化物を配置することにより、第１抵抗変化層中でより酸化還元反応が発生しやすくなる。
【００６０】
［不揮発性記憶装置の動作］
以上のように構成された本実施の形態に係る不揮発性記憶装置１０において、所望の不揮発性記憶素子１に情報の書き込み、読み出しを行う場合には、以下の動作を行う。すなわち、第２の配線層１８ｂ（例えばビット線）と、第１の配線層１８ａ（例えばソース線）との間に所定の電圧を印加し、トランジスタ２０を構成するゲート層１３に接続されたワード線（図示せず）にトランジスタ２０の閾値以上の電圧を印加して、トランジスタ２０をオンさせ、不揮発性記憶素子１へ抵抗変化するに十分な電圧（極性に応じて絶対値が第１の閾値電圧または第２の閾値電圧以上の電圧）の印加を行う。不揮発性記憶素子１に与える印加電圧の極性や大きさを、上述したように設定することによって、不揮発性記憶素子１を高抵抗状態または低抵抗状態に遷移させることができる。不揮発性記憶素子１の高抵抗状態及び低抵抗状態をそれぞれ「１」及び「０」の情報に対応させて記憶させれば、不揮発性記憶素子１を不揮発性メモリとして機能させることができる。この不揮発性記憶素子１を、二次元状に多数配置し、メモリセルアレイを構成した場合には、情報の書き込み、読み出しをする（選択された）不揮発性記憶素子に関連するワード線、ビット線、及びソース線に所定の電圧を印加すればよい。また、情報の書き込み、読み出しをしない（非選択の）不揮発性記憶素子については、メモリセルアレイを構成している他の不揮発性記憶素子を経由した回り込み電流によるディスターブを抑制するために、関連するワード線、ビット線、及びソース線に所定の電圧を印加して非選択の不揮発性記憶素子への電圧印加をしないようにする必要がある。
【００６１】
以上のように構成した本実施の形態の不揮発性記憶装置１０では、不揮発性記憶素子１を形成する際に、不揮発性記憶素子１における周辺部のエッチング端面の後退量が端面の場所に依らずに略同一になるように、角部を後退させた形状（丸みをもつ平面形状）のフォトレジストマスクを形成し、このような特殊な形状のフォトレジストマスクを用いて不揮発性記憶素子１を形成することが特徴である。
【００６２】
［不揮発性記憶装置の製造方法］
以下に、本実施の形態に係る不揮発性記憶装置１０の製造方法について説明する。なお、この不揮発性記憶装置１０の製造方法には、本発明に係る不揮発性記憶素子１の製造方法が含まれることは言うまでもない。
【００６３】
図２ＡからＣ、図５ＡからＣ及び図６Ａ、Ｂは、それぞれ本実施の形態に係る不揮発性記憶装置１０の製造方法の工程を示す断面図である。なお、通常の場合、基板上には多数の不揮発性記憶素子１が形成されるが、図面の簡略化のため、ここでは１個の不揮発性記憶素子１のみが図示されている。また、理解しやすいように、一部を拡大して示している。
【００６４】
まず、図２Ａに示す工程において、基板１１上にゲート層１３、ソース層およびドレイン層１２を形成後、第１の層間絶縁層１４を形成する。さらに、第１の層間絶縁層１４を貫通してソース層およびドレイン層１２の一方と接続するための第１のコンタクトプラグ１５を埋め込み形成する。第１のコンタクトプラグ１５としては、例えばタングステン及びバリア膜を用いることができる。
【００６５】
次に、図２Ｂに示す工程において、第１のコンタクトプラグ１５の上面を被覆するように第１の層間絶縁層１４、下部電極層２、抵抗変化層３、上部電極層４をこの順に形成し、さらに上部電極層４の上にハードマスク層５を形成する。
【００６６】
ここで、図２Ｂに示す工程を、より具体的に、以下に説明する。下部電極層２としては窒化タンタル（ＴａＮ）を３０ｎｍ形成する。抵抗変化層３はタンタル酸化物の積層構造とし、ＴａＯｘ（０＜ｘ＜２．５）で構成される低濃度酸化物層（第２抵抗変化層）を４５ｎｍ、さらにこの第２抵抗変化層上に上記ＴａＯｘよりも酸素含有量が多い（あるいは、酸素不足度が小さい）ＴａＯｙ（ｘ＜ｙ、例えば２．１≦ｙ＜２．５）で構成される高濃度酸化物層（第１抵抗変化層）を５ｎｍ形成する。ＴａＯｘの膜厚は１０ｎｍ以上あればよい。このとき、抵抗変化層３はＴａＯｘを５０ｎｍ堆積した後に、ＴａＯｘの上面をプラズマ酸化により酸化処理し、ＴａＯｘで構成される低濃度酸化物層の上にＴａＯｘより酸素含有量が多いＴａＯｙ（ｘ＜ｙ、例えば２．１≦ｙ＜２．５）で構成される高濃度酸化物層を５ｎｍ形成してもよい。この場合、酸化処理方法はプラズマ酸化に限られることはなく、例えば、酸素雰囲気中の熱処理などの表面を酸化させる効果のある処理をしてもよい。また、ＴａＯｘを４５ｎｍ堆積した後に、酸化処理の代わりに、Ｔａ２Ｏ５を５ｎｍ堆積してもよい。上部電極層４としてはイリジウム（Ｉｒ）を８０ｎｍ、ハードマスク層５としては窒化アルミニウムチタン（ＴｉＡｌＮ）を１００ｎｍ形成する。なお、ここでは、パターン形状にエッチングされた状態だけではなく、成膜した状態をも含めて、下部電極層２、抵抗変化層３、上部電極層４およびハードマスク層５と呼んでいる。
【００６７】
次に、図２Ｃに示す工程において、露光プロセス及び現像プロセス（フォトリソグラフィ）によりフォトレジストマスク６をパターン形成する。
【００６８】
図３は、図２Ｃに示す工程において使用される縮小投影露光装置（ステッパー）４００の構造を示した概略図である。図３において、この縮小投影露光装置４００は、例えばＫｒＦ（フッ化クリプトン）エキシマレーザー等の光源４０１、ミラー４０２および４０５、照明系レンズ４０３、照明系絞り４０４、コンデンサーレンズ４０６、レチクル４０７、投影系レンズ４０８を備え、基板１１上の被露光領域に露光する装置である。
【００６９】
光源４０１から出射されたレーザー光は、ミラー４０２を含めた引き回し光学系を経て照明系レンズ４０３に導入され、照明系レンズ４０３、照明系絞り４０４、ミラー４０５、コンデンサーレンズ４０６により、所定の光強度（ｌｉｇｈｔ  ｉｎｔｅｎｓｉｔｙ）、配光（ｌｕｍｉｎｏｕｓ  ｉｎｔｅｎｓｉｔｙ  ｄｉｓｔｒｉｂｕｔｉｏｎ）、開き角（ａｐｅｒｔｕｒｅ  ａｎｇｌｅ）、照明光学系の開口数（ｎｕｍｅｒｉｃａｌ  ａｐｅｒｔｕｒｅ）、等をもつ光となるように調整されて、レチクル４０７に光が入射する。レチクル４０７のパターンから発生した回折光は投影系レンズ４０８（投影光学系の開口数）によって基板１１上に到達し、フォトレジストパターンを形成する。
【００７０】
一般に、図３に示すような縮小投影露光装置（ステッパー）４００を用いたフォトリソグラフィ技術における解像度Ｒは以下のレイリー（Ｒａｙｌｅｉｇｈ）の式（１）によって表される。
【００７１】
Ｒ＝ｋ＊λ／ＮＡ  ・・・式（１）
【００７２】
ここで、λは光源４０１から出射されるレーザーの波長、ＮＡはレンズの開口数、ｋは現像プロセス特性によって決まる定数（プロセス係数）である。この式（１）から解像度Ｒは、波長λが一定の場合には、プロセス係数ｋまたはレンズの開口数ＮＡによって決まる。
【００７３】
一方、コヒーレンスファクタσは以下の式（２）によって表される。
【００７４】
σ＝ＮＡ１／ＮＡ２  ・・・式（２）
【００７５】
ここで、ＮＡ１は照明系レンズ４０３に用いられる照明光学系の開口数、ＮＡ２は投影系レンズ４０８に用いられる投影光学系の開口数、コヒーレンスファクタσは照明系絞り４０４の絞りである。
【００７６】
このコヒーレンスファクタσは、投影光のコヒーレンスの度合いを示す。例えば、σ＝０ならば完全コヒーレンス（レチクルに垂直入射する平面波）であり、σ＝１ならばレンズ開口数（ＮＡ）範囲のあらゆる角度から入射するインコヒーレント光である。このコヒーレンスファクタσの大きさはレンズに捕らえられる回折光の差となって現れてくる。σが大きいほうがより高次の回折光がレンズに捕らえられ、結像に寄与するので、よりパターンの忠実度がよくなる。一方、σが小さいと高次の回折光がレンズに入らず情報がより欠如するのでパターン忠実度は低下することになる。
【００７７】
本実施の形態では、レチクル４０７に一辺が５００ｎｍである正四角形が描画されているパターンに対して、コヒーレンスファクタσが１より小さい値となる照明条件とした。より具体的には、ＫｒＦ（フッ化クリプトン）の光源４０１と投影光学系のＮＡが０．５５である縮小投影露光装置（ステッパー）４００を用いて、コヒーレンスファクタσが０．８２となる露光プロセスによりフォトレジストマスク６を形成する。
【００７８】
図７Ａは、図２Ｃに示す工程において、コヒーレンスファクタσが０．８２となる露光プロセスにより所定のパターン形状に形成されたフォトレジストマスク６の形状を基板１１の上面から観察したＳＥＭ像である。フォトレジストマスク６の水平幅６ａは４９７ｎｍであり、水平幅から４５°傾けた方向の対角幅６ｂは５６４ｎｍである。レチクルに描画された正四角形と比較すると角部が後退した丸みをもつ平面形状となっている。このように、レチクル４０７に描画されている正四角形の４つの角部の情報が欠如し、４つの角部をパターン中心方向へ後退させた形状のフォトレジストマスク６（図２Ｃ）を形成する。
【００７９】
以上のように、図３に示す縮小投影露光装置（ステッパー）４００を用いて、コヒーレンスファクタσを所望の小さな値に設定して、フォトリソグラフィを行うことにより、正四角形の４つの角部がパターン中心方向（中央部側）へ後退させた平面形状をもつフォトレジストマスク６を形成することができる。
【００８０】
なお、レチクルに四角形の形状が描画されている場合には、被露光領域に投影する際には、フォトリソグラフィ時のコヒーレンスファクタσを０．５未満とし、フォトレジストマスクの平面形状における角部を当該フォトレジストマスクの中央部側へ後退させることが好ましい。
【００８１】
次に、図５Ａに示す工程において、図２Ｃに記載したフォトレジストマスク６を用いて、ドライエッチングプロセスにより、ハードマスク層５をパターン形成し、ハードマスク５’を形成する。上述したように、ここで用いるフォトレジストマスク６は、図２Ｃの工程の説明でも述べたように、角部を中央部側へ後退させた丸みをもつ平面形状のフォトレジストマスク６であることから、ハードマスク５’も角部を中央部側へ後退させた丸みをもつ平面形状となる。
【００８２】
次に、図５Ｂに示す工程において、ハードマスク５’を用いて、ドライエッチングプロセスにより、上部電極層４、抵抗変化層３および下部電極層２を一括エッチングし、その後にハードマスク５’を除去する。これにより、上部電極層４、抵抗変化層３および下部電極層２で構成される不揮発性記憶素子１が形成される。この工程において、ドライエッチングに用いるハードマスク５’は、角部を中央部側へ後退させた丸みをもつ平面形状のハードマスク５’を用いてドライエッチングすることから、上部電極層４、抵抗変化層３および下部電極層２のエッチング端面に対するプラズマの入射角は図１６Ｂ、Ｃに示すような入射角になる。つまり、抵抗変化層３をエッチングするプラズマの入射角の広がり（不均一性）は低減され、抵抗変化層３がエッチングされる量の差の不均一性が低減される。
【００８３】
なお、ハードマスク５’は除去せずに残してもよい。ハードマスク５’を除去せずに残した場合には、後述する第２のコンタクトプラグ１６を形成する工程において、第２のコンタクトプラグ１６を、ハードマスク５’も貫通して上部電極層４に接続するように形成する。ハードマスク５’が導電体の場合は、ハードマスク５’を貫通することなく、単に第２のコンタクトプラグ１６をハードマスク５’に接続させればよい。
【００８４】
図７Ｂの（ａ）は図５Ｂに示す工程において、図７Ａに示すフォトレジストマスク６を用いて、所定のパターン形状に形成された不揮発性記憶素子１を基板１１の上面から観察したＳＥＭ像であり、上部電極層４と抵抗変化層３と下部電極層２を示している。図７Ｂの（ａ）に示している各部は、図５Ｂのエッチングプロセスで形成された不揮発性記憶素子１を断面方向から見た図７Ｂの（ｂ）の形状の各部に対応する。
【００８５】
不揮発性記憶素子１の上部電極層４と抵抗変化層３の境界面の寸法は基板上面から見て、水平幅３ａは３９８ｎｍであり、水平幅から４５°傾けた方向の対角幅３ｂは４３２ｎｍである。フォトレジストマスク６と上部電極層４と抵抗変化層３の境界面の水平幅方向の寸法差（＝（フォトレジストマスクの水平幅６ａ）−（上部電極層４と抵抗変化層３の境界面の水平幅３ａ））は９９ｎｍであるのに対し、フォトレジストマスク６と上部電極層４と抵抗変化層３の境界面の対角幅方向の寸法差（＝（フォトレジストマスクの対角幅６ｂ）−（上部電極層４と抵抗変化層３の境界面の対角幅３ｂ））は１３２ｎｍであり、ドライエッチングによる寸法変化量の差は３３ｎｍである。
【００８６】
図８Ａは、図２Ｃに示す工程において、さらにコヒーレンスファクタσが小さい０．４７を用いた場合の、所定のパターン形状が形成されたフォトレジストマスク６の形状を基板１１の上面から観察したＳＥＭ像である。フォトレジストマスク６の水平幅６ａは５１３ｎｍであり、水平幅から４５°傾けた方向の対角幅６ｂは５４３ｎｍである。レチクル４０７に描画された形状と比較すると、図７Ａの場合に比べて、さらに角部が中央部側へ後退した丸みをもつ平面形状となっている。
【００８７】
図８Ｂの（ａ）は、図８Ａに示すフォトレジストマスク６を用いて、図５Ｂに示す工程において、上部電極層４、抵抗変化層３および下部電極層２を、塩素（Ｃｌ２）、アルゴン（Ａｒ）および酸素欠損抑制ガスとしての酸素（Ｏ２）を含む混合ガス（エッチングガス）を用いたドライエッチングプロセスによりエッチングした後、ハードマスク層５をエッチング除去し所定のパターン形状に形成された不揮発性記憶素子１を基板１１の上面から観察したＳＥＭ像であり、上部電極層４と抵抗変化層３と下部電極層２を示している。図８Ｂの（ａ）に示している各部は、図５Ｂのエッチングプロセスで形成された不揮発性記憶素子１を断面方向から見た図８Ｂの（ｂ）の形状の各部に対応する。
【００８８】
なお、エッチングガスに含有される酸素欠損抑制ガスとしては、酸素（Ｏ２）だけに限られず、抵抗変化層３のエッチング端面に付着しやすい保護ガスである臭化水素（ＨＢｒ）ガスや三フッ化メタン（ＣＨＦ３）ガスであってもよい。
【００８９】
不揮発性記憶素子１の上部電極層４と抵抗変化層３の境界面の寸法は基板上面から見て、水平幅３ａは３９８ｎｍであり、水平幅から４５°傾けた方向の対角幅３ｂは４１９ｎｍである。したがって、フォトレジストマスク６と上部電極層４と抵抗変化層３の境界面の水平幅方向の寸法差（＝（フォトレジストマスクの水平幅６ａ）−（上部電極層４と抵抗変化層３の境界面の水平幅３ａ））は１１５ｎｍであるのに対し、フォトレジストマスク６と上部電極層４と抵抗変化層３の境界面の対角幅方向の寸法差（＝（フォトレジストマスクの対角幅６ｂ）−（上部電極層４と抵抗変化層３の境界面の対角幅３ｂ））は１２４ｎｍであり、ドライエッチングによる寸法変化量の差は９ｎｍである。このときの寸法変化量の差である９ｎｍは、図７Ａおよび図７Ｂの場合の寸法変化量の差である３３ｎｍよりも、十分小さく抑えられていることが理解できる。つまり、フォトリソグラフィ時のコヒーレンスファクタσをより小さくしてフォトレジストマスク６を形成し、上記工程を経て不揮発性記憶素子１を形成することで、抵抗変化層のエッチング端面においてエッチングされる量の差（フォトレジストマスク寸法からの寸法差）がより小さくなる。
【００９０】
次に、図５Ｃに示す工程において、第１の層間絶縁層１４上と、上部電極層４、抵抗変化層３および下部電極層２を被覆するように第２の層間絶縁層１９を堆積した後に、ＣＭＰ平坦化プロセスにより第２の層間絶縁層１９を平坦化する。
【００９１】
次に、図６Ａに示す工程において、不揮発性記憶素子１の上部電極層４と接続する第２のコンタクトプラグ１６を形成する所定の位置に第２の層間絶縁層１９を貫通し、上部電極層４に至るように第２のコンタクトプラグ開口部１６Ａを形成する。
【００９２】
次に、図６Ｂに示す工程において、第２のコンタクトプラグ開口部１６Ａに第２のコンタクトプラグ１６を埋め込み形成し、また、第２の層間絶縁層１９および第１の層間絶縁層１４を貫通し、ソース層およびドレイン層１２の一方と接続するための第３のコンタクトプラグ１７を埋め込み形成する。第２のコンタクトプラグ１６、第３のコンタクトプラグ１７は、例えばタングステンを用いることができる。次に、第２の層間絶縁層１９の上面に、第２のコンタクトプラグ１６に接続される第２の配線層１８ｂと、第３のコンタクトプラグ１７に接続される第１の配線層１８ａとを形成する。
【００９３】
以上のように、本実施の形態における抵抗変化型の不揮発性記憶素子の製造方法は、基板１１上に下部電極層２を形成する工程（図２Ｂ）と、下部電極層２上に遷移金属酸化物で構成される抵抗変化層３を形成する工程（図２Ｂ）と、抵抗変化層３上に上部電極層４を形成する工程（図２Ｂ）と、上部電極層４上にハードマスク層５を形成する工程（図２Ｂ）と、ハードマスク層５上にフォトレジストマスク６を形成する工程（図２Ｃ）と、フォトレジストマスク６を用いて、ハードマスク層をエッチングして、ハードマスク５’を形成する工程（図５Ａ）と、ハードマスク５’を用いて、上部電極層４と抵抗変化層２と下部電極層２とを、酸素欠損抑制ガスを含有するエッチングガスでエッチングして、上部電極層４と抵抗変化層３と下部電極層２とで構成される不揮発性記憶素子１を形成する工程（図５Ｂ）とを含む。ここで、抵抗変化層３は、酸素含有量の変化により抵抗値が変化し、かつ、エッチングガスが酸素欠損抑制ガスを含有しない場合、エッチングした抵抗変化層３の酸素含有量が変動する特性を有する。また、不揮発性記憶素子１を形成する工程（図５Ｂ）では、酸素欠損抑制ガスを含有するエッチングガスを用いたエッチングによって、抵抗変化層３の側壁部に酸素欠損抑制ガスを構成する成分（臭素化合物等）が付着する。そして、フォトレジストマスク６を形成する工程（図２Ｃ）では、平面形状における角部を当該フォトレジストマスク６の中央部側へ後退させた形状のフォトレジストマスク６を形成する。
【００９４】
以上のようにして、図１に示す不揮発性記憶装置１０が製造され、１つのトランジスタ２０と１つの不揮発性記憶素子１で構成される１Ｔ１Ｒ（１個のトランジスタと１個の抵抗変化型の不揮発性記憶素子）型の不揮発性記憶装置１０を作製することができる。
【００９５】
このようにして製造された不揮発性記憶素子１は、次の特徴をもつ。つまり、不揮発性記憶素子１は、基板１１上に形成された下部電極層２と、下部電極層２上に形成された遷移金属酸化物で構成される抵抗変化層３と、抵抗変化層３上に形成された上部電極層４とを備え、上部電極層４と抵抗変化層３と下部電極層２とは、いずれも、平面形状における角部を中央部側へ後退させた形状を有し、抵抗変化層３の側壁部には、上部電極層４と抵抗変化層３と下部電極層２と形成するのに用いられたエッチングガスに含有されていた酸素欠損抑制ガスを構成する成分（臭素、臭素化合物等）が付着している。
【００９６】
なお、酸素欠損抑制ガスによって抵抗変化層３の側壁部に付着する臭素化合物は、例えば以下のように検出される。
【００９７】
図９は、不揮発性記憶素子１に用いたＴａＯｘ表面をＸＰＳ（Ｘ−ｒａｙ  Ｐｈｏｔｏｅｌｅｃｔｒｏｎ  Ｓｐｅｃｔｒｏｓｃｏｐｙ）分析によって分析した元素量を示しており、本実施の形態の例として、臭素化合物を含む混合ガスでエッチングしたＴａＯｘ表面のＩｒ４ｆスペクトル分析結果と、比較例として臭素化合物を含まない混合ガスでエッチングしたＴａＯｘ表面のＩｒ４ｆスペクトル分析結果とを示している。なお、ここでのＸＰＳ分析の条件は、入射エネルギーを１５０ｅＶ、ＰａｓｓＥｎｅｒｇｙを１００ｅＶ、エネルギーステップを０．１ｅＶ、取込時間を、０．２ｍｓ／ｓｔｅｐ、積算回数を２５回としている。検出器としては、ＶＧ  Ｓｃｉｅｎｔａ  Ｒ４０００ＷＡＬを用いた。
【００９８】
本実施の形態の例では、不揮発性記憶素子１に用いたＴａＯｘ表面には臭素化合物生成物（ＩｒＢｒｘ）が６２ｅＶおよび６５ｅＶに検出されている。一方、比較例では、抵抗変化素子に用いたＴａＯｘ表面には臭素化合物生成物が検出されていない。
【００９９】
従来の、酸素欠損抑制ガスを用いないエッチング方法で作成した２５６ｋビットの不揮発性記憶素子アレイでは、１００ビット以上の動作不良ビットが見られたが、本実施の形態に係る、酸素欠損抑制ガスを構成する成分を抵抗変化層３の側壁部に付着させるように作成した２５６ｋビットの不揮発性記憶素子アレイでは、動作不良ビットは０ビットであった。
【０１００】
これにより、臭素を含む混合ガスを用いて、不揮発性記憶素子１のエッチングを行う場合には、臭素化合物生成物がエッチング端面に形成（付着）されることによって、酸素脱離や不純物打込みのエッチングダメージが入るのを抑制していることがわかる。
【０１０１】
以上のようにして、図７Ａおおび図７Ｂ、図８Ａおよび図８Ｂのそれぞれの条件で製造された不揮発性記憶装置１０の抵抗分布、より具体的には、図８Ａに示すフォトレジストマスク６を用いて、図５Ｂに示す工程において、抵抗変化層３を、エッチング端面に付着しやすい保護ガスとして臭化水素（ＨＢｒ）もしくは三フッ化メタン（ＣＨＦ３）含む混合ガス（エッチングガス）を用いたドライエッチングプロセスによりエッチングした後、ハードマスク層５をエッチング除去し、所定のパターン形状に形成された不揮発性記憶素子１の初期抵抗値の抵抗分布を図１０に示す。ここには、コヒーレンスファクタσが０．８２の条件で製造された多数の不揮発性記憶素子１の初期抵抗値の抵抗分布（黒丸印のプロット）と、コヒーレンスファクタσが０．４７の条件で製造された多数の不揮発性記憶素子１の初期抵抗値の抵抗分布（白三角印のプロット）とが示されている。図１０において、横軸は初期抵抗値を示し、縦軸は正規期待値を示す。
【０１０２】
図１０から分かるように、コヒーレンスファクタσが０．８２の時より０．４７のときの方が初期抵抗値のばらつきが低減されていることがわかる。これは、コヒーレンスファクタσが０．８２の時より０．４７の時の方が、フォトレジストマスク６の平面形状が、より角部が中央部側に後退した丸みをもつ形状となり、コヒーレンスファクタσが０．８２の時にはドライエッチングによる寸法変化量の差が３３ｎｍであったのに対し、コヒーレンスファクタσが０．４７の時には９ｎｍであるため、酸素欠損抑制ガスの効果も高まり（エッチング端面に対する酸素欠損の抑制効果が均一化され）、不揮発性記憶素子１に印加されるエッチングダメージの不均一性が、コヒーレンスファクタσを小さくすることにより低減されていることに起因する。つまり、コヒーレンスファクタσをより小さくすることで、不揮発性記憶装置１０の初期抵抗値のばらつきを、より低減することができる。
【０１０３】
さらに、エッチングガスに含有されていた酸素欠損抑制ガスによって、側壁（エッチング端面）における酸素欠損が抑制される、あるいは、ダメージを受けることから保護されるので、このように製造された不揮発性記憶素子１は、初期抵抗値のばらつきがさらに低減される。
【０１０４】
したがって、従来のような四角形のレチクルを用いて不揮発性記憶素子を作製する場合には、コヒーレンスファクタσを１からより小さくし、より角部が中央部側に後退した丸みをもつ平面形状のフォトレジストマスクを用いて不揮発性記憶素子を製造することで、エッチングの端面でのエッチング量が均一化されるとともに、酸素欠損抑制ガスの効果が高められ、不揮発性記憶素子の初期抵抗値のばらつきを、より低減することが可能である。
【０１０５】
図１１Ａは、フォトレジストマスクの平面形状の効果と、エッチングガスに含有させる酸素欠損抑制ガスの効果とを確認する実験の結果を示すグラフである。この図１１Ａの縦軸および横軸は図１０と同様である。図１１Ｂは、図１１Ａに示される実験における各条件（横軸）での初期抵抗値ばらつき（縦軸、σ％、分布の標準偏差σを分布の平均値で割った値（％））を示す図である。また、図１１Ｂの右上の枠内は、フォトレジストマスクの平面形状の模式図を示し、「円形（ｉｉ）」が「円形（ｉ）」よりも角部が中央側に後退していることを示している。
【０１０６】
ここで、図１１Ａの丸印のプロットは、フォトレジストマスクとして、角部が丸い矩形状（図１１Ｂにおける「円形（ｉ）」）のフォトレジストマスクを用い、エッチングガスに含有させる酸素欠損抑制ガスとして、酸素ガスを用いて製造した不揮発性記憶素子１の初期抵抗値の抵抗分布を示す。また、図１１Ａの×印のプロットは、フォトレジストマスクとして、円形（図１１Ｂにおける「円形（ｉｉ）」）のフォトレジストマスクを用い、エッチングガスに含有させる酸素欠損抑制ガスとして、酸素ガスを用いて製造した不揮発性記憶素子１の初期抵抗値の抵抗分布を示す。また、図１１Ａの三角印のプロットは、フォトレジストマスクとして、円形（図１１Ｂにおける「円形（ｉｉ）」）のフォトレジストマスクを用い、エッチングガスに含有させる酸素欠損抑制ガスとして、臭化水素ＨＢｒを用いて製造した不揮発性記憶素子１の初期抵抗値の抵抗分布を示す。また、図１１Ａの四角印のプロットは、フォトレジストマスクとして、円形（図１１Ｂにおける「円形（ｉｉ）」）のフォトレジストマスクを用い、エッチングガスに含有させる酸素欠損抑制ガスとして、三フッ化メタンＣＨＦ３を用いて製造した不揮発性記憶素子１の初期抵抗値の抵抗分布を示す。
【０１０７】
図１１Ｂは、図１１Ａに示される各サンプル毎の初期抵抗値ばらつきを比較する図である。円形（ｉ）のフォトレジストマスクを用い、酸素ガスを含有するエッチングガスを用いたサンプルは、４４．４％の初期抵抗値ばらつきを示している。円形（ｉｉ）のフォトレジストマスクを用い、酸素ガスを含有するエッチングガスを用いたサンプルは、２５．４％の初期抵抗値ばらつきを示している。円形（ｉｉ）のフォトレジストマスクを用い、保護ガスとして臭化水素ＨＢｒを含有するエッチングガスを用いたサンプルは、１３．４％の初期抵抗値ばらつきを示している。円形（ｉｉ）のフォトレジストマスクを用い、保護ガスとして三フッ化メタンＣＨＦ３を含有するエッチングガスを用いたサンプルは、１６．５％の初期抵抗値ばらつきを示している。
【０１０８】
図１１Ｂから分かるように、フォトレジストマスクの形状としては、角部が丸い矩形よりも、円形のフォトレジストマスクを用いて製造するほうが、不揮発性記憶素子１の初期抵抗値のばらつきが小さく、一方、エッチングガスに含有させる酸素欠損抑制ガスとしては、酸素よりも、臭化水素ＨＢｒあるいは三フッ化メタンＣＨＦ３を含有するエッチングガスを用いて製造した不揮発性記憶素子１の初期抵抗値のばらつきが小さい。
【０１０９】
このように、本実施の形態における不揮発性記憶素子及びその製造方法によれば、平面形状における角部を中央部側へ後退させた形状のフォトレジストマスクを用いてハードマスクを形成し、さらに、そのハードマスクを用いて不揮発性記憶素子が形成されるので、不揮発性記憶素子の平面形状は、９０°の角度を有する角部がない丸みをもつ形状となり、抵抗変化層がエッチングされる量の不均一さが低減される。さらに、エッチングガスに酸素欠損抑制ガスが含まれるときには、エッチング端面での抵抗変化層の酸素含有量の変動を低減させる効果を高める。このため、抵抗変化層へのエッチングダメージの不均一性は低減され、不揮発性記憶素子の抵抗値ばらつきが低減され、抵抗値の初期動作、動作特性にばらつきのない高品質の不揮発性記憶素子が実現される。
【０１１０】
以上のように、本実施の形態の製造方法を用いれば、抵抗値のばらつきを抑えた不揮発性記憶素子１を作製することが可能であり、このような不揮発性記憶素子１を用いて、例えば１Ｔ１Ｒ型の不揮発性記憶装置を構成すれば、動作が安定した不揮発性記憶装置を実現することができる。
【０１１１】
なお、上述した実施の形態では、図２Ｃに示す工程において、フォトリソグラフィ時にはレチクルに正四角形が描画されたパターンを用いた例で説明したが、レチクルに描画するパターンとしては、図４Ａや図４Ｂに示すような隣り合う２つの端面（あるいは、隣り合う側面、つまり、隣り合う外形線）が成す角度が９０度より大きな六角形や八角形のパターン３０を用いてもよい。また、図４Ｃに示すような、角部がなく曲線を有した形状（角が丸い矩形、あるいは、円形）がレチクルに描画されているパターン３０を用いた場合は、コヒーレンスファクタσを１とすることで精度よく忠実にフォトレジストマスク６を形成することができるため、上述した実施の形態で述べたような、角部が中央部側に後退した丸みをもつ平面形状をもつフォトレジストマスク６を同様に形成することができ、上述した実施の形態と同様の効果を得ることができる。
【０１１２】
なお、図４Ａ〜図４Ｃに示されるレチクルの平面形状については、さまざまな表現をすることができる。つまり、レチクルの平面形状が多角形である場合には、いずれの角部においても、隣り合う２つの外形線がなす角度が９０度より大きい、あるいは、丸みをもつ形状であればよい。また、レチクルの平面形状は、円形、あるいは、楕円形等の曲線で囲まれた形状であってもよい。さらに、レチクルの平面形状は、２つの外形線がなす角度が９０度より大きい角部と丸みをもつ角部と曲線で囲まれた部分とが混在した形状であってもよい。これらのレチクルの平面形状の種類は、本発明に係る不揮発性記憶素子を製造する際におけるフォトレジストマスクのパターン形状についても、そのまま適用することができる。
【０１１３】
以上、本発明に係る不揮発性記憶素子及びその製造方法について、実施の形態に基づいて説明したが、本発明は、このような実施の形態に限定されない。本発明の主旨を逸脱しない範囲で、各実施の形態に対して当業者が思いつく各種変形を施して得られる形態や、各実施の形態における構成要素及び特徴箇所を任意に組み合わせて得られる形態も本発明に含まれる。
【０１１４】
たとえば、平面形状における角部を中央部側へ後退させた形状のフォトレジストマスクを形成する方法として、（１）フォトリソグラフィ時のコヒーレンスファクタを１未満に設定しておく方法と、（２）２つの隣接する端面が成す角度が９０度より大きい形状が描画されたレチクルを用いる方法とを説明したが、これら２つの方法は、排他的に選択できるだけでなく、併用してもよい。
【０１１５】
また、本発明は、不揮発性記憶素子及びその製造方法として実現できるだけでなく、不揮発性記憶素子に、その周辺の構成要素を含めた不揮発性記憶装置及びその製造方法として実現することもできる。
【産業上の利用可能性】
【０１１６】
本発明の不揮発性記憶素子は、デジタル家電、メモリカード、携帯型電話機、及びパーソナルコンピュータなどの種々の電子機器に用いられる不揮発性記憶素子の用途において有用である。
【０１１７】
本発明の不揮発性記憶素子の製造方法は、デジタル家電、メモリカード、携帯型電話機、及びパーソナルコンピュータなどの種々の電子機器に用いることが可能な不揮発性記憶素子の製造方法として有用である。
【符号の説明】
【０１１８】
１    不揮発性記憶素子
２    下部電極層
３    抵抗変化層
３ａ    上部電極層と抵抗変化層の境界面の水平幅
３ｂ    上部電極層と抵抗変化層の境界面の対角幅
４    上部電極層
５    ハードマスク層
５’    ハードマスク
６    フォトレジストマスク
６ａ    フォトレジストマスクの水平幅
６ｂ    フォトレジストマスクの対角幅
１０    不揮発性記憶装置
１１    基板
１２    ソース層およびドレイン層
１３    ゲート層
１４    第１の層間絶縁層
１５    第１のコンタクトプラグ
１６    第２のコンタクトプラグ
１６Ａ    第２のコンタクトプラグ開口部
１７    第３のコンタクトプラグ
１８    配線層
１８ａ    第１の配線層
１８ｂ    第２の配線層
１９    第２の層間絶縁層
２０    トランジスタ
３０    パターン（レチクル描画形状）
３００    被エッチング体
３０１    角部のエッチング端面
３０２    曲線部のエッチング端面
３０３    直線部のエッチング端面
４００    縮小投影露光装置
４０１    光源
４０２、４０５    ミラー
４０３    照明系レンズ
４０４    照明系絞り
４０６    コンデンサーレンズ
４０７    レチクル
４０８    投影系レンズ
【図１】
0005436669.tif 000002
【図２Ａ】
0005436669.tif 000003
【図２Ｂ】
0005436669.tif 000004
【図２Ｃ】
0005436669.tif 000005
【図３】
0005436669.tif 000006
【図４Ａ】
0005436669.tif 000007
【図４Ｂ】
0005436669.tif 000008
【図４Ｃ】
0005436669.tif 000009
【図５Ａ】
0005436669.tif 000010
【図５Ｂ】
0005436669.tif 000011
【図５Ｃ】
0005436669.tif 000012
【図６Ａ】
0005436669.tif 000013
【図６Ｂ】
0005436669.tif 000014
【図７Ａ】
0005436669.tif 000015
【図７Ｂ】
0005436669.tif 000016
【図８Ａ】
0005436669.tif 000017
【図８Ｂ】
0005436669.tif 000018
【図９】
0005436669.tif 000019
【図１０】
0005436669.tif 000020
【図１１Ａ】
0005436669.tif 000021
【図１１Ｂ】
0005436669.tif 000022
【図１２】
0005436669.tif 000023
【図１３Ａ】
0005436669.tif 000024
【図１３Ｂ】
0005436669.tif 000025
【図１３Ｃ】
0005436669.tif 000026
【図１４Ａ】
0005436669.tif 000027
【図１４Ｂ】
0005436669.tif 000028
【図１４Ｃ】
0005436669.tif 000029
【図１５Ａ】
0005436669.tif 000030
【図１５Ｂ】
0005436669.tif 000031
【図１６Ａ】
0005436669.tif 000032
【図１６Ｂ】
0005436669.tif 000033
【図１６Ｃ】
0005436669.tif 000034